(57)【要約】【課題】窯業系建材を押出成形して製造するにあたっての材料どうしの密着性の判断が容易に行える窯業系建材の検査方法及び内部欠陥の少ない窯業系建材を得ることができる窯業系建材の製造方法を提供する。【解決手段】  金型１０内の流路１２を流れる材料が中子部１１により分割された後、中子部１１の下流側先端で前記分割された材料どうしが合流し、この合流した材料が金型１０から吐出して成形されてなる窯業系建材の検査方法である。上記の材料どうしが合流する位置の少なくとも下流側に圧力センサー２を設ける。この圧力センサー２の圧力値に基づいて前記合流した材料どうしの密着性を検査する。【選択図】図１
2015047733.tif 000002
【特許請求の範囲】
【請求項１】
金型内の流路を流れる材料が中子部により分割された後、前記中子部の下流側先端で前記分割された材料どうしが合流し、この合流した材料が前記金型から吐出して成形されてなる窯業系建材の検査方法であって、
上記の材料どうしが合流する位置の少なくとも下流側に圧力センサーを設け、この圧力センサーの圧力値に基づいて前記合流した材料どうしの密着性を検査することを特徴とする窯業系建材の検査方法。
【請求項２】
前記圧力センサーがフィルム状に形成されていることを特徴とする請求項１に記載の窯業系建材の検査方法。
【請求項３】
金型内の流路を流れる材料が中子部により分割された後、前記中子部の下流側先端で前記分割された材料どうしが合流し、この合流した材料を前記金型から吐出させて成形させる窯業系建材の製造方法であって、
上記の材料どうしが合流する位置の少なくとも下流側に圧力センサーを設け、この圧力センサーの圧力値が閾値以上になるように材料の流量を調節して製造することを特徴とする窯業系建材の製造方法。
【請求項４】
前記圧力センサーがフィルム状に形成されていることを特徴とする請求項３に記載の窯業系建材の製造方法。
【発明の詳細な説明】
【技術分野】
【０００１】
本発明は、二層構造や中空構造を有する窯業系建材の検査方法及び窯業系建材の製造方法に関する。
【背景技術】
【０００２】
従来、セメントや石膏等の材料を押出成形して形成される窯業系建材は、建築物の外壁等、種々の建材用途として利用されている。このような窯業系建材では、その強度、耐火性、断熱性等の性能を向上させることを目的として、種々の構造に形成させることがある。例えば、図５（ａ）に示すように、コア層５１とこのコア層５１の全体を覆うスキン層５２とを有して二層成形品として形成される窯業系建材５０が知られている。この窯業系建材５０では、コア層５１及びスキン層５２を形成させるための材料がそれぞれ異なる材料で構成されるが、双方の材料の種類を適宜選択することで、窯業系建材５０の強度等の物性を調節することが可能となる。また、図５（ｂ）に示すように、窯業系建材５０に複数の中空孔５５が形成された、いわゆる中空成形品も知られている。隣り合う中空孔５５，５５間は中空柱５４として形成される。このような構造では、窯業系建材５０全体を軽量化させたり、あるいは、中空孔５５に芯材を別途、充填したりすることで、所望の特性に設計することが可能となる。
【０００３】
図５（ａ）、（ｂ）に示すような窯業系建材５０は、押出成形により製造できることが知られている（例えば、特許文献１，２等を参照）。例えば、図５（ａ）の二層構造を有する窯業系建材５０は、押出し機４０を用いて製造される。図６（ａ）には、その押出し機４０の概略を示している。図６（ａ）の押出し機４０は、２台の押出し機４１，４２で構成され、それぞれ第１押出し機４１及び第２押出し機４２としている。第１押出し機４１はスキン層５２を形成させる材料を押出成形するためのものであり、第２押出し機４２はコア層５１を形成させる材料を押出成形するためのものである。第１押出し機４１及び第２押出し機４２のそれぞれの投入口４３から所定の原料を投入し、内部に備えられたスクリュー４４によって材料を混練させながら材料を流す。第１押出し機４１の下流側（材料の流れ方向側）には、金型１０が設けられており、この金型１０から材料が、図６（ａ）におけるブロック矢印の方向へ押し出されることで窯業系建材５０が成形される。図６（ｂ）には、金型１０の内部の概略を示す断面図であり、金型１０を押出しの流れ方向に沿って切断した時の切断面を示している。金型１０の内部には、中子部１１が備えられており、この中子部１１によって、第１押出し機４１から流れてくる材料６２（スキン材料６２）が上下に分割される。尚、スキン材料６２は、第１押出し機４１で混練されて流れてきたスキン層５２を形成させるための材料である。一方、中子部１１の内部には、中子内流路１３が形成されているが、この中子内流路１３には、第２押出し機４２で混練された材料６１（コア材料６１）が流入するようになっている。尚、コア材料６１は、コア層５１を形成させるための材料である。
【０００４】
中子内流路１３に流入したコア材料６１は、中子部１１の下流側の先端の中子開口部１４から吐出し、吐出したコア材料６１の上下からは、中子部１１で上下に分割されたスキン材料６２が流れてくる。これにより、コア材料６１の外周がスキン材料６２に覆われた状態となり、この状態が保持された材料が金型１０の吐出口４５から吐出される。その後、養生や硬化等の処理が行われることで、図５（ａ）のような二層構造を有する窯業系建材５０が製造される。
【０００５】
ここで、図５（ａ）の窯業系建材５０断面における側端部５３の領域は、中子部１１によって上下２つに分割されたスキン材料６２が、中子部１１の下流側で再度合流することで形成される部分である。尚、図５（ａ）における側端部５３の破線は、中子部１１で上下に分割されたスキン材料６２が再度合流したときの両者の境界を表している。この合流時におけるスキン材料６２，６２どうしの密着性が悪い場合、側端部５３には、図５（ｃ）のような隙間が欠陥部Ｓ形成されてしまう。このような合流時の両者の密着性の低下は、特に、スキン材料６２の流量が少なくなる場合に起こりやすいものである。窯業系建材５０の側端部５３に欠陥部Ｓが形成されてしまうと、窯業系建材５０の強度が弱くなったり、外観が悪くなったりし、所望の品質の窯業系建材５０が得られなくなってしまうという問題が生じる。このような問題は、中空を有する窯業系建材５０（図５（ｂ））でも起こり得るものであり、この場合は、側端部５３のみならず、中空柱５４も破線部分を境に上下の材料が合流して形成されるので、この中空柱５４にも図５（ｄ）のような空隙が形成されてしまう。そのため、やはり窯業系建材５０の性能低下を引き起こす原因となっていた。
【先行技術文献】
【特許文献】
【０００６】
【特許文献１】特許第４０９４１２４号公報
【特許文献２】特許第４５１４５６０号公報
【発明の概要】
【発明が解決しようとする課題】
【０００７】
図６（ｂ）のように中子部１１の上下から流れてくる材料どうしが隙間なく密着しているかどうかは、成形後の断面を観察して判断する必要があり、押出し直後の成型品の外観からは判別することは困難である。そのため、欠陥部Ｓのない窯業系建材５０を製造するには、成形された窯業系建材５０の表面や内部を絶えず観察しなければならず、その結果製造効率が悪くなるという問題があった。
【０００８】
本発明は上記の点に鑑みてなされたものであり、窯業系建材を押出成形して製造するにあたっての材料どうしの密着性の判断が容易に行える窯業系建材の検査方法及び内部欠陥の少ない窯業系建材を得ることができる窯業系建材の製造方法を提供することを目的とする。
【課題を解決するための手段】
【０００９】
本発明に係る窯業系建材の検査方法は、金型内の流路を流れる材料が中子部により分割された後、前記中子部の下流側先端で前記分割された材料どうしが合流し、この合流した材料が前記金型から吐出して成形されてなる窯業系建材の検査方法であって、上記の材料どうしが合流する位置の少なくとも下流側に圧力センサーを設け、この圧力センサーの圧力値に基づいて前記合流した材料どうしの密着性を検査することを特徴とする。
【００１０】
また、上記窯業系建材の検査方法において、前記圧力センサーがフィルム状に形成されていることが好ましい。
【００１１】
本発明に係る窯業系建材の製造方法は、金型内の流路を流れる材料が中子部により分割された後、前記中子部の下流側先端で前記分割された材料どうしが合流し、この合流した材料を前記金型から吐出させて成形させる窯業系建材の製造方法であって、上記の材料どうしが合流する位置の少なくとも下流側に圧力センサーを設け、この圧力センサーの圧力値が閾値以上になるように材料の流量を調節して製造することを特徴とする。
【００１２】
また、上記窯業系建材の製造方法において、前記圧力センサーがフィルム状に形成されていることが好ましい。
【発明の効果】
【００１３】
本発明の窯業系建材の検査方法によれば、材料どうしが合流する位置の少なくとも下流側に圧力センサーを設けており、この圧力センサーによって、中子部で分割された材料どうしの再合流時の密着の程度を判断することができる。そのため、材料どうしの合流部分に形成されやすい欠陥を、窯業系建材の外観や断面を観察することなく判断することが可能となる。
【００１４】
また、本発明の窯業系建材の製造方法によれば、材料どうしが合流する位置の少なくとも下流側に設けた圧力センサーによって、材料どうしの再合流時の密着の程度を確認しながら窯業系建材を製造することができる。そのため、材料に応じた閾値をあらかじめ定めておき、その閾値以上の値となるように材料の流量を調節して押出成形することができ、その結果、二層構造の窯業系建材や中空構造の窯業系建材において欠陥部を発生しにくい窯業系建材を製造することが可能となる。
【図面の簡単な説明】
【００１５】
【図１】窯業系建材の製造に使用する押出し機及び押出し機に備えられた金型の概略を示し、（ａ）は押出し機の概略図、（ｂ）は金型の断面図であり、（ａ）におけるＡ−Ａ線断面図、（ｃ）は（ｂ）におけるＸ−Ｘ線断面図、（ｄ）は（ｂ）におけるＹ−Ｙ線断面図を示す。
【図２】窯業系建材の例を示し、（ａ）は二層構造を有する窯業系建材の断面図、（ｂ）は中空構造を有する窯業系建材の断面図である。
【図３】中空構造を有する窯業系建材を製造するための中子部の一例を示し、（ａ）は平面図、（ｂ）は出口側の正面図、（ｃ）は側面図である。
【図４】二層構造を有する窯業系建材の端部密着性と圧力との関係を示す説明図である。
【図５】窯業系建材の例を示し、（ａ）は二層構造を有する窯業系建材の断面図、（ｂ）は中空構造を有する窯業系建材の断面図、（ｃ）は（ａ）の二層構造を有する窯業系建材の不良例を示し、その端部付近の拡大図、（ｄ）は（ｂ）の中空構造を有する窯業系建材の不良例を示し、その端部付近の拡大図である。
【図６】（ａ）は二層構造を有する窯業系建材を製造に従来から使用されている押出し機を示す概略図、（ｂ）はその押出し機の金型の側面視断面図である。
【発明を実施するための形態】
【００１６】
以下、本発明を実施するための形態を説明する。
【００１７】
図１（ａ）は、窯業系建材５０を製造するための押出し機４０の一例を示す概略図である。具体的に図１（ａ）の押出し機４０は、図２（ａ）に示すようなコア層５１とスキン層５２とからなる二層構造を有する窯業系建材５０を製造するためのものであって、第１の押出し機４１と第２の押出し機４２とを備えて構成されている。第１の押出し機４１及び第２の押出し機４２のいずれも、従来から窯業系の建築板を製造するために使用されているものを使用できる。
【００１８】
上記のような二層構造を有する窯業系建材５０は、あらかじめ調製した所定の原料を、押出し機４０によって押出成形することによって、板状などの形状に形成させることができる。
【００１９】
窯業系建材５０を形成するための上記原料としては、適宜のセメント系成形材料が使用され得る。セメント系成形材料の具体例としては、例えば、セメント、シリカ、補強繊維及び水などが配合された混合物が挙げられる。上記のセメントとしては、ポルトランドセメント、高炉セメント、アルミナセメントなど公知のセメントが使用できる。補強繊維としては、例えばパルプ繊維等の天然繊維、ビニロン、ポリプロピレン等の合成繊維やガラス繊維等の無機系繊維が挙げられる。セメント系成形材料には、上記列挙した補強繊維のうちの一種のみが含まれていてもよいし、二種以上が含まれていてもよい。また、セメント系成形材料には、骨材等の軽量化剤や増粘剤等、その他の添加剤が含まれていてもよい。セメント系成形材料を構成する各成分の配合比率や混合方法は特に制限されず、製造する窯業系建材５０に要求される物性や使用用途に応じて適宜設定することができる。
【００２０】
二層構造を有する窯業系建材５０において、コア層５１やスキン層５２を形成させるための原料は上記セメント系成形材料が適用可能であるが、各々のセメント系成形材料中の含有成分や各成分の含有量は、互いに異なるものとすることができる。
【００２１】
図１（ａ）の押出し機４０で二層構造を有する窯業系建材５０を製造するには、第１の押出し機４１の投入口４３にスキン層５２を形成するための原料を投入し、第２の押出し機４２の投入口４３にコア層５１を形成するための原料を投入する。いずれの原料もスクリュー４４によって混練されながら、やがて金型１０内に到達する。この金型内にて、原料が所定の形状に形成された後、金型１０に形成されている吐出口４５から、図１（ａ）のブロック矢印の方向へ吐出し、その後、養生処理やプレス加工等の処理がなされて窯業系建材５０が得られる。
【００２２】
ここで、上記の金型１０の構成を図１（ｂ）〜（ｄ）により説明する。
【００２３】
図１（ｂ）〜（ｄ）は、図１（ａ）における金型１０の概略を示している。具体的に、図１（ｂ）は図１（ａ）における金型１０の出口付近の断面であり、Ａ−Ａ線の断面を示している。また、図１（ｃ）及び（ｄ）はそれぞれ、図１（ｂ）におけるＸ−Ｘ線の断面図及びＹ−Ｙ線の断面図である。
【００２４】
図１（ｃ）、（ｄ）などからわかるように、金型１０は、上型１８、下型１９、中子部１１及び流路１２で構成されている。上型１８と下型１９とは上下に対向して重ねられており、金型１０の本体を形成している。金型１０の本体内部には空洞が形成されており、その空洞内に中子部１１が設けられている。そして、上記空洞の中子部１１以外の部分は、原料が流れるための流路１２として形成される。
【００２５】
金型１０の両側端面にはいずれにも矩形状の開口部が形成されており、原料の吐出側、すなわち、下流側が吐出口４５として形成されており、これと逆側の上流側が流入口４６として形成されている流入口４６は、第１の押出し機４１で混練される原料を金型１０内へ流入させる入り口であり、流路１２と連通して形成されている。また、吐出口４５は、金型１０内に流入された原料を金型１０から吐出できるように形成されており、流路１２と連通して形成されている。
【００２６】
中子部１１の上流側の端部付近は、端部に近づくにつれて中子部１１の厚みが徐々に小さくなるように形成されている。また、中子部１１の下流側の端部付近も、端部に近づくにつれて中子部１１の厚みが徐々に小さくなるように形成されている。中子部１１の下流側の先端面である中子先端面１５は、吐出口４５と対向するように中子部１１が配置されている。
【００２７】
流路１２は、流入口４６から原料の流れ方向に向かって延在しており、その後、中子部１１の先端で２つに分かれて、第１流路１２ａと第２流路１２ｂとに分割されている。さらに、第１流路１２ａと第２流路１２ｂは、中子部１１の吐出口４５側の先端で再度合流して、一つの流路１２となり、これが吐出口４５側まで延在して、吐出口４５を通じて金型１０の外部と連通している。
【００２８】
また、図１（ｄ）に示すように、中子部１１の内部には、中子内流路１３が形成されている。この中子内流路１３には、第２の押出し機４２で混練される原料が流入するようになっている。具体的には、図１（ａ）に示すように、中子部１１は、第２の押出し機４２とパイプ４７を介して連結しており、このパイプ４７が中子内流路１３と連通して、第２の押出し機４２で混練された原料が中子内流路１３に流れ込むようになっている。
【００２９】
中子部１１の中子先端面１５には、中子開口部１４が形成されている（図１（ｂ）や図１（ｄ）を参照）。中子開口部１４は、図１（ｂ）からわかるように、中子先端面１５の内側部分に形成されており、中子先端面１５の面積よりも小さく形成されている。中子先端面１５の両側端部（中子開口部１４以外の部分）は、柱部１５ａとして平坦状に形成されている。
【００３０】
中子内流路１３は、中子開口部１４まで至っている（図１（ｄ）参照）。そして、中子内流路１３は、第１流路１２ａと第２流路１２ｂとが再合流してなる流路１２と連通している。
【００３１】
本形態の金型１０では、図１（ａ）〜（ｃ）に示されているように、中子先端面１５の両側端部の２箇所の柱部１５ａに圧力センサー２が取り付けられている。本形態の金型１０では、圧力センサー２として、略矩形のフィルム状に形成されている圧力センサーフィルム２０が用いられている。圧力センサーフィルム２０は、市販されている公知のものが採用され得る。
【００３２】
図１（ｃ）からわかるように、圧力センサーフィルム２０は、その一端が柱部１５ａの略中央部に取り付けられており、柱部１５ａに対して略垂直方向に、すなわち、吐出口４５の方向に突出するように設けられている。また、圧力センサーフィルム２０の柱部１５ａと反対側の先端位置、すなわち、圧力センサーフィルム２０の下流側の先端位置は、吐出口４５までは到達しておらず、その手前側（上流側）に位置している。
【００３３】
尚、圧力センサーフィルム２０等の圧力センサー２で検知された圧力は、押出し機４０の外部に設けられている圧力モニター等によって表示されるようにすることができる。
【００３４】
次に、押出し機４０で混練された原料が金型１０内を流れる状態について説明する。
【００３５】
上述のように第１の押出し機４１にスキン層５２を形成するための原料を投入して混練させると、その原料はやがて流入口４６から金型１０内の流路１２に流れ込む。尚、図１では、スキン層５２を形成するための原料をスキン材料６２として表している。一方、第２の押出し機４２にコア層５１を形成するための原料を投入して混練させると、この原料はやがて中子内流路１３に流れ込む。尚、図１では、コア層５１を形成するための原料をコア材料６１として表している。
【００３６】
流入口４６から流路１２へ流れたスキン材料６２は、図１（ｃ）、（ｄ）中に示されている矢印の方向へ流れる。そのスキン材料６２の流れは、やがて、中子部１１の上流側先端において、第１流路１２ａと第２流路１２ｂとに分かれる（第１流路１２ａと第２流路１２ｂとに分割される）。そして、第１流路１２ａ及び第２流路１２ｂ内のスキン材料６２はそのまま流れ続け、その後、上記分割したスキン材料６２，６２の流れはいずれも、中子部１１の下流側の流路１２に到達する。一方、中子部１１内の中子内流路１３からは、コア材料６１が中子開口部１４から吐出される。このように吐出されるコア材料６１は、上記の第１流路１２ａから流れてくるスキン材料６２と第２流路１２ｂから流れてくるスキン材料６２によって包み込まれる状態となる。そして、このようにコア材料６１がその上下方向からスキン材料６２によって包み込まれた状態となって流路１２を流れ方向に沿って進むことになる。
【００３７】
一方、中子先端面１５における柱部１５ａには、中子開口部１４が形成されていないので、柱部１５ａに面した下流側ではコア材料６１は存在しておらず、スキン材料６２どうしが合流することになる。そして、柱部１５ａには、圧力センサーフィルム２０が設けられているので、上下から流れてくるスキン材料６２，６２は、圧力センサーフィルム２０をその上下面から挟み込むように合流することになる。そうすると、圧力センサーフィルム２０の両面から応力が加わるので、圧力センサーフィルム２０が圧力を感知し、外部に設けられている圧力モニターに圧力値が表示されることになる。
【００３８】
上記のように中子部１１の下流側で合流した各々の材料は、スキン材料６２がコア材料６１を包み込んだ状態を保持して、引き続き下流側の流路１２を流れ、やがて吐出口４５から吐出する。その後、上述のようにプレス加工等の処理をすることで窯業系建材５０が得られる。
【００３９】
図２（ａ）は、上記のようにして得られた窯業系建材５０の断面を示している。この図のように、窯業系建材５０は、スキン層５２がコア層５１の外側を覆うように形成された二層構造の窯業系建材５０として得られる。図２（ａ）において、窯業系建材５０の側端部５３に示されている破線は、第１流路１２ａを流れるスキン材料６２と、第２流路１２ｂを流れるスキン材料６２とが上述のように合流して密着したときの界面を示している。
【００４０】
仮に、柱部１５ａの下流側における上下から合流するスキン材料６２，６２どうしの密着が悪い場合、図５（ｃ）のように、側端部５３におけるスキン層５２とコア層５１との間に欠陥部Ｓが形成されてしまう。既述のように、金型１０内を流れる材料の流量が減少した場合に特に両者の密着が悪くなりやすくなり、このような場合に欠陥部Ｓが形成されやすいものとなる。しかし、本実施形態では、上記のように、圧力センサー２をスキン材料６２，６２どうしが合流する位置に設けているので、仮に、材料の流量が減少した場合、圧力センサー２の圧力値が小さくなるので、その値から流量減少が起きていることを判断することができる。そのため、製造中であっても、両材料の密着状態を圧力センサー２による圧力値から判断することができ、製造された成形品が密着不良の状態であるかどうかを間接的に確認することが可能となる。
【００４１】
密着不良が起こり得る圧力値については、製造前にあらかじめデータ取りしておくことができる。密着不良が起こり得る圧力値をあらかじめ把握しておけば、上記圧力値を確認するだけで、密着不良が起きているかどうかを判定することができ、これにより、窯業系建材５０内部に欠陥部Ｓが生じてしまうのを容易に抑制することができる。密着不良が起こり得る圧力値のデータ取り方法は特に限定されないが、例えば、第１流路１２ａや第２流路１２ｂを流れるスキン材料６２の流量を増減させて圧力値を種々に変化させ、各圧力値における欠陥部Ｓの発生の有無を確認する方法が挙げられる。このように圧力値と欠陥部Ｓの発生の有無の関係を把握することで、密着不良が起こり得る圧力値を決定することができる。上記の流量の増減方法については、従来から行われている公知の方法で増減させてもよいし、その他、押出し機４０のスクリューの回転速度等を調節することでも流量を増減させることができ、特にその方法は限定されない。
【００４２】
上記のように、密着不良が起こって欠陥部Ｓが発生し得る圧力をあらかじめ把握しておけば、例えば、その圧力を押出成形における閾値として設定することができる。このような閾値を事前に設定した上で、窯業系建材５０の製造工程において圧力センサー２によりモニターされる圧力を監視しながら、閾値より高い値を保持させて押出成形を行えば、欠陥部Ｓのない窯業系建材５０を製造しやすくできる。押出成形中に閾値より小さくなってしまった場合には、第１流路１２ａや第２流路１２ｂを流れるスキン材料６２の流量を上述のような方法で調節して、閾値以上の圧力になるようにすればよい。流量の調節は、手動で行うようにしてもよいし、あらかじめプログラム化しておいて、自動調節するようにしてもよい。
【００４３】
上記の閾値は、押出成形させる材料の種類や材料に含まれる各原料の配合比に応じて変化するので、押出成形させる材料ごとに閾値を定めれば、種々の材料であっても上記のような検査方法で密着不良の判定を行うことができる。
【００４４】
尚、図１の形態では圧力センサーフィルム２０で説明したが、本発明では圧力センサーフィルム２０に限定されることはなく、圧力の検知が可能で、材料の合流部に配置できるのであれば、従来から知られている圧力検知装置なども圧力センサー２として使用可能である。
【００４５】
また、図１の形態では、圧力センサー２（圧力センサーフィルム２０）は、柱部１５ａに直接取り付けているが、上下から合流するスキン材料６２の少なくとも下流側の位置に設けておけばよい。このような位置に圧力センサー２を設けておけば両者の合流時の圧力を検知することが可能である。また、圧力センサー２の下流側先端は吐出口４５よりも上流側、すなわち、圧力センサー２の下流側先端は、金型１０の内部側に配置していることが好ましい。この場合、仮に合流した材料間に圧力センサー２による隙間が形成されていたとしても、合流した材料どうしが圧力センサー２を通過した後、吐出口４５に到達するまでの間に、密着できるようになるからである。
【００４６】
圧力センサー２は、スキン材料６２，６２どうしの合流箇所のみならず、スキン材料６２とコア材料６１とが合流する位置の少なくとも下流側に設けることも可能である。この場合、スキン材料６２とコア材料６１との密着状態についても上記同様の方法で確認可能となる。
【００４７】
また、上記説明では、押出し機４０によって材料を供給して窯業系建材５０を製造させた例であるが、これに限らず、材料の供給手段として従来から使用されているようなポンプ式によるものであっても、圧力センサー２により閾値を設定することができる。そして、その閾値に基づいて、上記同様に窯業系建材５０における欠陥部Ｓの有無の判定をすることが可能である。
【００４８】
図３は、中子部１１の他の形態の概略を示しており、（ａ）は平面図、（ｂ）は出口側（下流側）からの正面図、（ｃ）は側面図を示している。この中子部１１は、中空構造を有する窯業系建材５０を製造するためのものである。本形態の中子部１１は、本体部１１ａと複数の突出部１１ｂとを備えて形成されており、図１の金型１０中に設けられている中子部１１と比較すると、突出部１１ｂを備えている点で構成が異なっている。尚、図３に示す中子部１１は、中子内流路１３が形成されていないものであるが、もちろん、図１の中子部１１同様、中子内流路１３が形成されているものであってもよい。
【００４９】
複数の突出部１１ｂは、略直方体形状に形成されており、本体部１１ａの先端面から略垂直方向に突出している。いずれの突出部１１ｂも同じ突出長さで形成されている。また、複数の突出部１１ｂは、所定の間隔を有しながら一列に並んでおり、複数の突出部１１ｂは互いに平行に設けられている。複数の突出部１１ｂはいずれも、その厚みは先端面の厚みよりも小さく形成されている。隣り合う突出部１１ｂの間は本体柱部１１ｃとして形成されている。また、上記本体部１１ａの先端面の両側端部は側端柱部１１ｄとして平坦状に形成されている。
【００５０】
上記の中子部１１においても圧力センサーフィルム２０等の圧力センサー２を設けることができる、図３（ａ）〜（ｃ）に示されているように本形態では、側端柱部１１ｄに設けられている。もちろん、圧力センサー２は、側端柱部１１ｄのみならず、複数ある本体柱部１１ｃのすべて又は一部にも設けてもよい。
【００５１】
図３に示すような中空構造を有する窯業系建材５０を製造するための中子部１１にあっても、図１（ａ）の押出し機４０に適用することができる。すなわち、図１の金型１０内に設けられている中子部１１の代わりに、図３の形態の中子部１１を使用することができる。この中子部１１は、突出部１１ｂが下流側（押出し方向側）を向くように配置させる。尚、中子内流路１３が形成されていない場合は、押出し機４０としては、第１押出し機４１のみで押出成形することができ、第２押出し機４２は不要にすることができる。図３の中子部１１を図１に示す第１押出し機４１の金型１０内に備えて押出成形を行うと、突出部１１ｂ以外の部分に材料が流れ込み、この状態で押出成形されるので、突出部１１ｂに対応する箇所が成形後は中空となる。そのため、図３の形態の中子部１１を使用して押出成形すれば、中空構造を有する窯業系建材５０が得られる。
【００５２】
図２（ｂ）は、その中空構造を有する窯業系建材５０を示している。この窯業系建材５０は、内部に複数の中空孔５５が形成されている。そして、各中空孔５５は窯業系建材５０の全長にわたって形成され、中空孔５５の両側端部は開口している。この中空孔５５の断面形状は、押出成形時に使用した中子部１１の突出部１１ｂの断面形状と合致する。また、中空孔５５，５５間は中空柱５４が形成される。
【００５３】
上記のような中空構造を有する窯業系建材５０であっても、上述のように中子部１１に圧力センサー２を設けて、その圧力値をモニターしながら閾値以上の圧力となるように押出成形させることができるので、材料どうしが充分に密着するのを間接的に確認しながら成形させることができる。そのため、材料どうしの密着性が悪い場合には、図５（ｄ）のような空隙部Ｓが発生してしまう不良品の窯業系建材５０となってしまうが、上記のように圧力値をモニターしながら製造できることで、良品の中空構造を有する窯業系建材５０が得やすくなる。
【実施例】
【００５４】
以下、本発明を実施例によって具体的に説明する。
【００５５】
（実施例）
押出し機４０として、図１（ａ）に示す第１の押出し機４１と第２の押出し機４２とからなる２連の装置を使用し、コア層５１とスキン層５２とからなる二層構造を有する窯業系建材５０を押出成形させた。圧力センサー２としては圧力センサーフィルム２０を用い、その圧力センサーフィルム２０はニッタ株式会社製「Ｉ−ＳＣＡＮ  センサシート」を採用した。この圧力センサーフィルム２０は１０ｍｍ×１０ｍｍの平面視矩形状に形成されている。
【００５６】
窯業系建材５０を形成させるための原料は以下のように調製した。スキン材料６２は、セメント４３質量％、珪酸質原料５１質量％、パルプ５質量％、その他添加剤１質量％となるように原料を配合し、さらに、水を全固形分に対して４０質量％となるように添加することで調製した。一方、コア材料６１は、セメント４３質量％、珪酸質原料５１質量％、パルプ５質量％、その他添加剤１質量％となるように原料を配合し、さらに、水を全固形分に対して６０質量％となるように添加することで調製した。
【００５７】
上記のように調製したスキン材料６２及びコア材料６１をそれぞれ、第１の押出し機４１及び第２の押出し機４２に投入し、押出成形させることで窯業系建材５０を得た。窯業系建材５０を得るにあたっては、スキン材料６２の流量を種々に変更して圧力センサーフィルム２０の平均圧力値を変更しながら数種類の窯業系建材５０を得るようにした。本実施例では、後掲の表１に示すように、５種類の流量でスキン材料６２を流すことで計５水準の試験を行い、各水準（水準１〜水準５）における平均圧力値を圧力センサーフィルム２０で計測した。表１では５水準における各流量をスキン材料供給比で表記しており、水準１のスキン材料供給量を「１００」としたときの相対比で表している。このよう流量を調節することで、平均圧力値の異なる水準１〜水準５の窯業系建材５０を得た。
【００５８】
そして、上記のように得た水準１〜５の各々の窯業系建材５０の断面を観察して、中子部１１の先端側で合流するスキン材料６２どうしの密着性の評価を行った。種々の平均圧力値で成形させた各窯業系建材５０の密着性の評価結果を表１に示している。尚、密着性の評価は、得られた窯業系建材５０の断面を観察して、下記の判定基準にて行った。
【００５９】
＜密着性の判定基準＞
〇：断面に空隙等の欠陥が見られず、密着性が良好である。
△：断面に小さな穴が見られ、密着性がやや悪い。
×：断面に大きな剥がれが見られ、密着性が非常に悪い。
【００６０】
【表１】
2015047733.tif 000003
【００６１】
また、図４には、水準１〜５の窯業系建材５０と平均圧力との関係をプロットした図を示している。
【００６２】
表１に示す結果から、平均圧力が低くなるほど、密着性が悪くなる傾向、すなわち、窯業系建材５０の断面の側端部に空隙等の欠陥が発生しやすくなることがわかるが、一定以上の平均圧力であれば、良好な窯業系建材５０が得られることが示されている。従って、図１のように金型１０内に圧力センサー２を設け、その平均圧力値をモニターすれば、スキン材料６２どうしが充分に密着して押出成形されているかどうかを平均圧力値から判定できるということを示している。
【００６３】
上記の実施例のように、スキン材料供給量を種々に変化させて平均圧力を調製し、この平均圧力と密着性との関係を調べれば、どの程度の平均圧力であれば内部欠陥が発生しにくい窯業系建材５０が製造できるかを判定することが可能になる。すなわち、あらかじめ平均圧力値を種々に変化させて窯業系建材５０を製造しておき、窯業系建材５０の品質との関係を調べておけば、平均圧力値の閾値を設定することができ、良品の窯業系建材５０を得る指標とすることができる。
【００６４】
上記水準１〜５に加えて、さらに異なる平均圧力値で窯業系建材５０を製造した結果、図４に示しているように、「２００ｋＰａ」を閾値として設定することができた。そして、この閾値以上であれば密着性良好な窯業系建材５０、すなわち、欠陥のない窯業系建材５０を得ることができることがわかった。以上より、あらかじめ上記の閾値を調べて窯業系建材５０を得るようにすれば、製造中に窯業系建材５０の断面を観察せずとも密着性が良好なものが得られているかどうかを判定することができ、また、閾値を基準に材料の流量を調節するだけで、所望の窯業系建材５０を製造できることが示された。さらに、製造中の品質確認の手間を省くことができるので、製造効率も向上するものである。
【符号の説明】
【００６５】
２  圧力センサー
１０  金型
１１  中子部
１２  流路
５０  窯業系建材
【図１】
2015047733.tif 000004
【図２】
2015047733.tif 000005
【図３】
2015047733.tif 000006
【図４】
2015047733.tif 000007
【図５】
2015047733.tif 000008
【図６】
2015047733.tif 000009